Керамический пигмент зеленый
CERAMIC GREEN PIGMENT

Изобретение относится к составам керамических пигментов, которые могут быть использованы для декорирования фарфоровых и фаянсовых изделий.
2
2
3
2
3
2
2
2
3
Известен керамический пигмент, содержащий, мас. %: SiO 36,65-40,76; AlO 25,13-27,92; FeO 0,78-0,87; СаО 0,58-0,65; MgO 0,31-0,34; NaO 1,7-1,89; KO 1,33-1,47; СоО 10,6-14,3; CrO 14,5-17,2; NaF 1,0-2,2 [1].
Задачей изобретения является повышение кислотостойкости пигмента.
2
2
3
2
3
2
2
3
2
3
2
2
2
3
2
3
2
2
3
2
3
2
Технический результат достигается тем, что керамический пигмент зеленый, включающий SiO, AlO, FeO, СаО, MgO, KO, СоО, CrO, NaF, дополнительно содержит BO и ZrO, при следующем соотношении компонентов, мас. %: SiO 37,0-41,0; AlO 10,9-15,8; FeO 0,7-0,9; СаО 3,6-4,1; MgO 0,4-0,5; KO 0,3-0,7; СоО 10,6-14,3; CrO 14,5-17,0; NaF 1,0-2,2; BO 9,5-10,9; ZrO 2,0-3,0.
Составы керамического пигмента зеленого приведены в таблице.
Взвешенные в необходимых количествах сырьевые компоненты (кварцевый песок, глинозем, доломит, поташ и др.) измельчают в шаровой мельнице, смешивают. Полученную смесь подвергают термообработке в окислительной среде при температуре 1200-1240°C с выдержкой 30 мин при максимальной температуре. Массу размалывают до остатка не более 0,1% на сетке №0056. Полученный пигмент смешивают с глазурью (эмалью) и наносят на керамические изделия, например, способами пульверизации, ручной росписи, прямой печати, деколя и т.д., после чего закрепляют обжигом в окислительной среде.
Источник информации
SU 1350122, С03С 1/04, 1987.